"i.アクリレート/オクチルアクリルアミド共重合体、ii.1以上のアルキルセルロースエーテル、およびiii.溶媒、を含む歯科用フィルム形成組成物。アクリレート/オクチルアクリルアミド共重合体が、2-プロペン酸、2-メチル-、2-メチルプロピルエステル、2-プロペン酸とN-1,1,3,3-テトラメチルブチル-2-プロペンアミドのポリマーである、請求項1に記載の組成物。アクリレート/オクチルアクリルアミド共重合体が、5重量~30重量の量で存在する、請求項1または2に記載の組成物。アクリレート/オクチルアクリルアミド共重合体が10重量を超える量で存在する、前記請求項のいずれか一項に記載の組成物。1以上のアルキルセルロースエーテルが、エチルセルロースおよびヒドロキシプロピルセルロースを含む、前記請求項のいずれか一項に記載の組成物。エチルセルロースのヒドロキシプロピルセルロースに対する比率が、2:1~30:1である、請求項5に記載の組成物。経口上許容される溶媒がエタノールである、前記請求項のいずれか一項に記載の組成物。ホワイトニング物質をさらに含む、前記請求項のいずれか一項に記載の組成物。ホワイトニング物質が、二酸化チタン、酸化亜鉛、ヒドロキシルアパタイトおよびそれらの組合せから選択される、請求項8に記載の組成物。抗菌剤、フッ化物イオン供給源、カルシウム供給源または塩基性アミノ酸を1つ以上含む、前記請求項のいずれか一項に記載の組成物。請求項1~10のいずれか一項に記載の組成物を、該組成物を歯牙に塗布するためのアプリケーターとともに含む、パッケージ。請求項1~10のいずれか一項に記載の組成物を歯牙に塗布することを含む、ステインまたは細菌から歯牙を保護する方法。発明の簡単な説明我々は、アクリレート/オクチルアクリルアミド共重合体を含む配合物が、歯牙への適用に好適であること、該配合物が容易に適用できること、そして、たとえブラッシングや酸による負荷に直面した場合でも該配合物が他のポリマー系よりも耐久性があることを発見した。かくして、我々は、該配合物はホワイトニング粒子および/または活性剤を歯牙に適用するのに、及び持続適用するのに、着色ステインから歯牙を保護するのに、並びに虫歯や歯肉炎をもたらし得るバイオフィルムおよび歯垢形成から歯牙を保護するのに、好ましいビヒクルであることを発見した。1つの実施形態において、本発明は、以下を含む歯科用フィルム形成性組成物を提供する:i.例えば5重量~30重量、例えば10重量超、例えば約20重量の量の、アクリレート/オクチルアクリルアミド共重合体、例えば2-プロペン酸、2-メチル-、2-メチルプロピルエステル、2-プロペン酸とN-1,1,3,3-テトラメチルブチル-2-プロペンアミドのポリマー例えば、DERMACRYL79登録商標;ii.例えば1重量~20重量、例えば約5重量の量の1以上のアルキルセルロースエーテル;iii.経口上許容される溶媒、例えばエタノール。配合剤は、ステインおよび細菌に対する保護を与えるフィルムを提供するために適用することができ、および/または場合により、1以上の下記物質を含んでいてもよい:例えば二酸化チタン、酸化亜鉛、ヒドロキシアパタイトまたはその組合せを含むホワイトニング試薬;1以上の抗菌剤、例えばトリクロサン;および/または1以上のフッ化物イオン供給源、例えばモノフルオロリン酸ナトリウム;カルシウム供給源、例えば炭酸カルシウム;塩基性アミノ酸、例えば遊離形または塩形のアルギニン;または他の活性試薬。本発明は、さらに、本発明の配合物を歯牙に塗布することを含む、歯牙をホワイトニングする方法および/またはステインもしくは細菌によるダメージから歯牙を保護する方法、および/または活性成分を送達する方法を提供する。さらに、本発明の適応分野は、以下に示す詳しい説明から明らかになるであろう。詳しい説明および具体的な実施例は、本発明の好ましい実施形態を示すものであるが、単なる例示を目的とするものであって、本発明の範囲を限定することを意図するものではないことは理解されるべきである。発明の詳しい説明好ましい実施形態群に関する以下の説明は、その性質上、単なる例示であり、本発明、その応用または使用をどのようにも限定することは意図していない。アクリレート/オクチルアクリルアミド共重合体は、オクチルアクリルアミド例えばN-1,1,3,3-テトラメチルブチル-2-プロペンアミドとアクリル酸、メタクリル酸およびそれらの単純エステルから選択される1以上のモノマーとの共重合体を意味する。特定の実施形態において、アクリレート/オクチルアクリルアミド共重合体は、2-プロペン酸、2-メチル-、2-メチルプロピルエステル、2-プロペン酸とN-1,1,3,3-テトラメチルブチル-2-プロペンアミドCAS129702-02-9によるポリマー、例えばDERMACRYL登録商標79ナショナルスターチNationalStarchまたはAkzoNobelから商業的に入手可能であるである。アルキルセルロースエーテルは、セルロースの低級アルキルエーテルを意味し、例えばエチルセルロース、例えばエトキシ化の程度が45~50で粘度が3~70mPa秒Ubbelohde粘度計で測定した25°Cの5溶液のエチルセルロース、例えばTheDowChemicalCompanyから入手可能なEthocel登録商標製品ライン、例えばEthocel登録商標E7、Ethocel登録商標E22またはEthocel登録商標E50を意味する。アルキルセルロースエーテルのアルキルは、場合により、ヒドロキシ置換、例えばヒドロキシプロピルセルロースである。バーニッシュvarnishは、典型的なワニスを意味し、例えば乾燥油、樹脂、およびシンナーまたは溶媒、ならびにシェラックおよびラッカーを意味する。経口上許容されるは、口内での使用が必要とされる濃度で安全であることを意味する。かくして、本発明は、第一の実施形態において、i.アクリレート/オクチルアクリルアミド共重合体;ii.1以上のアルキルセルロースエーテル;およびiii.溶媒、を含む歯科用フィルム形成性組成物組成物1を提供する;例えば、1.1アクリレート/オクチルアクリルアミド共重合体が2-プロペン酸、2-メチル-、2-メチルプロピルエステル、2-プロペン酸とN-1,1,3,3-テトラメチルブチル-2-プロペンアミドのポリマーである、組成物1;1.2アクリレート/オクチルアクリルアミド共重合体が5重量~30重量の量で存在する、組成物1または組成物1.1;1.3アクリレート/オクチルアクリルアミド共重合体が10重量を超える量で存在する、前記いずれかの組成物;1.4アクリレート/オクチルアクリルアミド共重合体が約20重量の量で存在する、前記いずれかの組成物;1.5アルキルセルロースエーテルがエチルセルロースである、前記いずれかの組成物;1.6アルキルセルロースエーテルが、エチルセルロースおよびヒドロキシプロピルセルロース、例えばヒドロキシプロピルセルロースの組合せである、前記のいずれかの組成物;1.7エチルセルロースおよびヒドロキシプロピルセルロースを比率2:1~30:1、例えば約4:1で含む、前記いずれかの組成物;1.8アルキルセルロースエーテル成分が1重量~20重量の量で存在する、前記いずれかの組成物;1.91~10の量、例えば2~5の量のエチルセルロースを含む、前記いずれかの組成物;1.100.01~1の量、例えば約0.25または0.5の量のヒドロキシプロピルセルロースを含む、前記いずれかの組成物;1.11約2のエチルセルロースおよび約0.5のヒドロキシプロピルセルロースを含む、前記いずれかの組成物;1.12経口上許容される溶媒がエタノールである、前記いずれかの組成物;1.13ホワイトニング物質を含む、前記いずれかの組成物;1.14水性ホワイトニング物質を含む、前記いずれかの組成物;1.15ホワイトニング物質が、二酸化チタン、酸化亜鉛、ヒドロキシルアパタイトおよびそれらの組合せから選択される、前記いずれかの組成物;1.16有効量の抗菌剤、例えばトリクロサンを含む、前記いずれかの組成物;1.17フッ化物イオン供給源、例えばモノフルオロリン酸ナトリウムを含む、前記いずれかの組成物;1.18カルシウム供給源、例えば炭酸カルシウムを含む、前記いずれかの組成物;1.19塩基性アミノ酸、例えば遊離形もしくは塩形のアルギニンを含む、前記いずれかの組成物;1.20液体形態である、前記いずれかの組成物;1.21ゲル形態である、前記いずれかの組成物;1.22バーニッシュを含まない、前記いずれかの組成物;1.23重量基準で以下の成分を含む、前記いずれかの組成物:エチルセルロース1~7、例えば2~5、ヒドロキシプロピルセルロース0.1~0.75、例えば約0.25~0.5、アクリレート/オクチルアクリルアミド共重合体10~30、例えば約20、該成分を溶解させるのに十分な量のエタノール、水、および所望により、歯牙への塗布時に白色を与えるのに十分な量のホワイトニング物質。2.さらなる実施形態において、本発明は、前記いずれかの組成物と該組成物を歯牙に適用するためのアプリケーターを含む、パッケージを提供する。3.さらなる実施形態において、本発明は、前記組成物を歯牙に塗布することを含む、ステインまたは細菌から歯牙を保護する方法を提供する。4.さらなる実施形態において、本発明は、ステインまたは細菌から歯牙を保護するオーラルケア製品の製造における前記いずれかの組成物の使用を提供する。本明細書の全体を通じて使用されるように、範囲は、その範囲内にあるすべての数値をそれぞれ示す短縮形として用いられる。その範囲内にある数値はいずれも、該範囲の上限下限として選択され得る。加えて、本明細書中で引用される全ての引用例は、引用により、その内容が完全に本明細書中に組み込まれる。本開示中の定義と引用例中の定義との間に齟齬がある場合、本開示が優先する。特に明記されない限り、本開示および本明細書中のいずこかで示される百分率パーセントおよび量はすべて重量あたりの百分率を意味する。示される量は、物質の有効な重量activeweight基準である。実施例1-配合物の効果比較試験配合物を以下のように調製する:E7-エチルセルロースEthocel登録商標E7DowHPC-ヒドロキシプロピルセルロースA/O-アクリレート/オクチルアクリルアミド共重合体DERMACRYL登録商標79EPO-メタクリル酸ブチル-2-ジメチルアミノエチルメタクリレート-メタアクリル酸メチル共重合体RL100-アンモニウムメタクリル酸塩共重合体機械的負荷challengeおよび酸負荷で除去されるコーティングのパーセント:エナメルブロックを、まず、ペプチド20μMペプチドDE62に曝し、次いで、10mMリン酸緩衝液中の0.5赤色酸化鉄RedIronOxide懸濁液で染色することでステイン化着色する。ステイン処理後のエナメルブロックをそれぞれ1mlの配合物で2分間処理し風乾させる。湿らせた綿棒での塗布湿式塗布については、発泡スチロール綿棒を水で湿らせ、スワイプ試験swipetestに用いる。ブラッシング負荷のために、1:2::練歯磨き:水のスラリーを調製し、ブラッシングに用いる。この練歯磨きは商業製品の練歯磨きCOLGATEMaxFresh登録商標である。各ブロックを15秒間ブラッシングする。酸負荷については、処理したブロックをpH=3.8の酸に5分間曝し、再び、練歯磨きを用いて15秒間ブラッシングする。37°Cで5時間の唾液暴露で除去されるコーティングのパーセント:口腔内の状態を模擬するために、処理されたコーティングしたブロックをそれぞれ、清掃化した全唾液1mlで処理し、37°Cで5時間インキュベートする。処理後に、各ブロックを再び種々の負荷試験で試験し、コーティングの除去パーセントを記録する。そうして以下の表において、除去パーセントが小さければ小さいほど、そのコーティングの耐久期間および効果はより大きい。各ブロックを、順番に上記3つの負荷にすべて曝す。20のアクリレート/オクチルアクリルアミド共重合体Cを含む配合物だけが、ブラッシング、酸および唾液に影響されなかったが、10のアクリレート/オクチルアクリルアミド共重合体Bを含む配合物は同様にほぼ同じ性能を示した。ステイン試験:この試験は、コーティングした表面がステインを引き付けるかどうかを検証するために設計される。ウシのエナメルブロックを原型溶液でコーティングし、乾燥させる際に、40°Cの紅茶-珈琲ステイン1:2の比に30分間曝す。その白色レベルを、ステイン溶液への暴露前後の両方で測定する。40°Cで、コーティングA~Fは高温条件では残存せず、該コーティングは機械的な力を全く用いることなく完全に除去される。EPODおよびEによれば、30~50のコーティングが処理後に、さらになんら機械的な力を用いずに剥離し、残存するコーティングはよりくすみ、これは、該コーティングが紅茶-珈琲ステイン溶液からステインを吸着したことを示す。アクリレート/オクチルアクリルアミド共重合体を含む原型BおよびCだけが高温条件で残存し、これらの原型はさらにステインを吸着しない。かくして、該配合剤はステインを予防するのに有用である。さらに、エチルセルロースおよびヒドロキシプロピルセルロースは分散剤として作用し、エチルセルロースの場合、さらなるフィルム形成剤として作用し、それらの存在は、おそらく、該フィルムの疎水性を増大させることにより、アクリレート/オクチルアクリルアミド共重合体配合物のステイン保護作用を向上させる。以上で示されるように、配合物Aによれば、エチルセルロースおよびヒドロキシプロピルセルロースそれ自体は歯牙に吸着しないため、完全に効果がなく、それ故、これは驚くべき相乗作用である。この実験の対照は、剥き出しのエナメルブロックであり;より負のL値は増加したステインを示す。また、分散剤としてのエチルセルロース/ヒドロキシプロピルセルロースを含む配合物は、他の配合物と比較して、良好な光沢および平滑な感覚を有することは注目される。実施例2-配合物の安定性比較乾燥時間および安定性も評価する。安定性は、物理的な安定性に関する予測モデルとして光学式の遠心分離opticalcentrifugationを用いて評価する。配合物を、小さい遠心管に注入する。このサンプルを、回転板rotatingplate上に水平に設置し、高速約2400rpmで約3日間回転/遠心分離する。光源から照射される光はセルを透過し、その透過光を検出器で記録する。透過光パーセントを時間に対してプロファイルし、そして、分離の程度増加した光透過率により示されると棚上での安定性との間には確立された相関がある。安定性スコアが3以下は許容可能とみなされる。試験した配合物のいくつかは、約6~12ヶ月の保存性shelfstabilityに相当し得る安定性stabilityを有する。様々な量の分散剤を含有する配合物を、以下の表3a、3bおよび3cに記載するように調製する。単位は、全量10mLあたりのミリリットルである:種々の配合物の乾燥時間を測定する。より短い乾燥時間が望ましい。次いで、成分の相対的な分離の程度を測定する安定性を、表5で示されるように、3ヶ月、6ヶ月および1年の安定性を予測するための光学式の遠心分離モデルにて評価する。表5の数値は、分離の程度を反映し、より低い数値はより安定性が高いことを示し、3以下は安定であることを示す:配合物10は良好な安定性を示し、配合物4、6および9も良好な安定性を示す。おそらく、両方のパラメータが分散の程度に関係するため、より短期間の乾燥時間を示す配合物は、より良好な安定性を有する傾向がある。"